(57)【特許請求の範囲】
【請求項１】
ニトリルゴム（Ａ）１００質量部、ＤＢＰ吸油量が１５０ｍＬ／１００ｇ以上１０００ｍＬ／１００ｇ以下の導電性カーボンブラック（Ｂ）１〜３０質量部及びシリル化されたシリカ（Ｃ）５〜６０質量部を混練してなり、
シリカ（Ｃ）のＤＢＡ値が１５ｍｍｏｌ／ｋｇ以下であるゴム組成物。
【請求項２】
ＤＢＰ吸油量が３０ｍＬ／１００ｇ以上１５０ｍＬ／１００ｇ未満のカーボンブラック（Ｄ）２〜５０質量部をさらに混練してなる請求項１に記載のゴム組成物。
【請求項３】
請求項１又は２に記載のゴム組成物を加硫してなるゴム成形品。
【請求項４】
体積抵抗値が１×１０５Ω・ｃｍ以下である請求項３に記載のゴム成形品。
【請求項５】
水滴滴下から４０分後のゴム成形品表面の水接触角が４０°以上である請求項３又は４に記載のゴム成形品。
【請求項６】
請求項３〜５のいずれかに記載のゴム成形品と芯金とからなるシール部材。
【請求項７】
請求項３〜５のいずれかに記載のゴム成形品の製造方法であって；
ニトリルゴム（Ａ）、導電性カーボンブラック（Ｂ）、シリル化されたシリカ（Ｃ）及び加硫剤（Ｅ）を混練してゴム組成物を得る混練工程と、
前記ゴム組成物を加硫する加硫工程とを備えるゴム成形品の製造方法。
【請求項８】
前記混練工程において、さらにカーボンブラック（Ｄ）を混練してゴム組成物を得る請求項７に記載の製造方法。
【発明の詳細な説明】
【技術分野】
【０００１】
本発明はゴム組成物に関する。また、本発明はゴム成形品に関する。さらにまた、本発明は当該ゴム成形品の製造方法に関する。
【背景技術】
【０００２】
自動車の車軸は転がり軸受によって支持されていて、この軸受にはグリースの漏出や泥水の浸入を防止するためにシールと呼ばれる部品が備わっている。シールは、リング状の芯金の表面がゴムで被覆されたものである。このとき、シールには、ラジオノイズ対策として導電性ゴム組成物が用いられる。シールに用いられる導電性ゴム組成物としては、例えば特許文献１〜３に記載のニトリルゴム組成物が挙げられる。
【０００３】
特許文献１には、ニトリルゴム１００重量部に対して、カーボンブラック５〜５０重量部、平均粒子径５μｍ以下のグラファイト５〜６０重量部およびこれら以外の導電性カーボン５〜５０重量部を含有してなり、カーボンブラック、グラファイトおよびこれら以外の導電性カーボンの合計量が、ニトリルゴム１００重量部に対して１０〜１００重量部であるニトリルゴム組成物が記載されている。そして、特許文献１に記載のゴム組成物を用いたオイルシールは、耐泥水性、シール性、低トルク性を満たすものであるとされている。
【０００４】
特許文献２には、ニトリルゴム１００重量部に対して、カーボンブラック５〜５０重量部、平均粒子径５μｍ以下のグラファイト５〜６０重量部、これら以外の他の導電性カーボン５〜５０重量部、老化防止剤としてのジフェニルアミンのスチレンおよび２，４，４−トリメチルペンテンとの反応生成物からなるアルキル化ジフェニルアミン１〜５重量部、およびＮ，Ｎ’−ジ−２−ナフチル−ｐ−フェニレンジアミンまたはチオジプロピオン酸ジラウリル０．５〜２．５重量部を含有してなるニトリルゴム組成物が記載されている。
【０００５】
特許文献３には、ニトリルゴム１００重量部に対して、カーボンブラック５〜５０重量部、平均粒子径５μｍ以下のグラファイト５〜６０重量部、これら以外の他の導電性カーボン５〜５０重量部および老化防止剤としての２，５−ジ第３ブチルハイドロキノンまたは２，５−ジ第３アミルハイドロキノン０．５〜３．５重量部を含有してなるニトリルゴム組成物が記載されている。
【０００６】
そして、特許文献２及び３に記載のニトリルゴム組成物を用いたオイルシールは、耐泥水性、シール性、低トルク性を満たすものであるとされている。また、水洗された場合においてもゴムの変形を低く抑えることができるとされている。
【０００７】
ところで、異なる種類の導電性材料を接触させて電解液に浸すと、材料間に電位差が生じ電池が形成されることが知られている。上述のとおりシールは芯金に導電性ゴムが被覆されたものであるため、電解液に浸すと芯金と導電性ゴムとの間に電位差が生じ電池が形成されることがある。このとき、電解液に塩化ナトリウムや塩化カルシウムなどが含まれている場合、電気分解により水酸化ナトリウムや水酸化カルシウムが生じることもある。
【０００８】
軸受は車外に搭載されるものであるため、泥水や雨水に曝される。また、道路には、凍結防止剤や融雪剤として塩化ナトリウムや塩化カルシウムが散布される。そのため塩化ナトリウムや塩化カルシウムを含む泥水や雨水がシールに付着することがあり、これが電気分解してアルカリを生じることが原因で導電性ゴムが膨潤し変形し芯金が腐食するという問題があった。
【０００９】
しかしながら、特許文献１では、導電性ゴムの変形や芯金の腐食を防ぐことについて何ら検討されていなかった。また、特許文献２及び３では、凍結防止剤に曝された後に水洗した場合のゴムの体積変化率について検討されているものの、耐候性は未だ不十分であり、改善が求められていた。
【先行技術文献】
【特許文献】
【００１０】
【特許文献１】特開２０１２−９７２１３号公報
【特許文献２】国際公開第２０１５／５０８０号
【特許文献３】国際公開第２０１５／５０８１号
【発明の概要】
【発明が解決しようとする課題】
【００１１】
本発明は上記課題を解決するためになされたものであり、導電性及び耐候性に優れたゴム成形品及びその製造方法を提供することを目的とする。また本発明は、このようなゴム成形品を得るためのゴム組成物を提供することを目的とする。
【課題を解決するための手段】
【００１２】
上記課題は、ニトリルゴム（Ａ）１００質量部、ＤＢＰ吸油量が１５０ｍＬ／１００ｇ以上１０００ｍＬ／１００ｇ以下の導電性カーボンブラック（Ｂ）１〜３０質量部及びシリル化されたシリカ（Ｃ）５〜６０質量部を含有するゴム組成物を提供することによって解決される。
【００１３】
このとき、ゴム組成物が、ＤＢＰ吸油量が３０ｍＬ／１００ｇ以上１５０ｍＬ／１００ｇ未満のカーボンブラック（Ｄ）２〜５０質量部をさらに含有することが好ましい。シリカ（Ｃ）のＤＢＡ値が５０ｍｍｏｌ／ｋｇ以下であることも好ましい。
【００１４】
上記課題は、上記ゴム組成物を加硫してなるゴム成形品を提供することによっても解決される。このとき、ゴム成形品の体積抵抗値が１×１０５Ω・ｃｍ以下であることが好ましい。水滴滴下から４０分後のゴム成形品表面の水接触角が４０°以上であることも好ましい。
【００１５】
上記課題は、前記ゴム成形品の製造方法であって、ニトリルゴム（Ａ）、導電性カーボンブラック（Ｂ）、シリル化されたシリカ（Ｃ）及び加硫剤（Ｅ）を混練してゴム組成物を得る混練工程と、前記ゴム組成物を加硫する加硫工程とを備えるゴム成形品の製造方法を提供することによっても解決される。
【００１６】
また、上記課題は、前記ゴム成形品の製造方法であって、ニトリルゴム（Ａ）、導電性カーボンブラック（Ｂ）、シリル化されていないシリカ（Ｆ）、有機ケイ素化合物（Ｇ）及び加硫剤（Ｅ）を混練してゴム組成物を得る混練工程と、前記ゴム組成物を加硫する加硫工程とを備えるゴム成形品の製造方法を提供することによっても解決される。
【００１７】
上記の各製造方法の混練工程において、さらにカーボンブラック（Ｄ）を混練してゴム組成物を得ることが好ましい。
【００１８】
前記ゴム成形品と芯金とからなるシール部材が本発明の好適な実施態様である。
【発明の効果】
【００１９】
本発明により、導電性及び耐候性に優れたゴム成形品及びその製造方法を提供することができる。また、このようなゴム成形品を得るためのゴム組成物を提供することができる。
【図面の簡単な説明】
【００２０】
【図１】本発明のシール部材を用いた軸受の例の一部を示す図（断面図）である。
【図２】実施例１のシール部材の一部を示す図（断面図）である。
【発明を実施するための形態】
【００２１】
本発明のゴム組成物は、ニトリルゴム（Ａ）１００質量部、ＤＢＰ吸油量が１５０ｍＬ／１００ｇ以上１０００ｍＬ／１００ｇ以下の導電性カーボンブラック（Ｂ）及びシリル化されたシリカ（Ｃ）を含有するものである。そして、本発明のゴム成形品は、上記ゴム組成物を加硫してなるものである。
【００２２】
本発明においては、シリル化されたシリカ（Ｃ）を用いることが重要である。本発明者らは鋭意検討を重ねた結果、ニトリルゴム（Ａ）及び導電性カーボンブラック（Ｂ）を含むゴム組成物に対して、シリル化されたシリカ（Ｃ）を特定量配合し、得られたゴム組成物を加硫することで、導電性及び耐候性に優れたゴム成形品が得られることを見出した。以下、本発明のゴム組成物を説明する。
【００２３】
［ニトリルゴム（Ａ）］
本発明で用いられるニトリルゴム（Ａ）は特に限定されず、アクリロニトリルと１，３−ブタジエンの共重合体を用いることができる。重合後の１，３−ブタジエン単位に残存する二重結合への水素添加は任意である。水素添加されていないニトリルゴム（以下、ＮＢＲと略記することがある）と水素添加されたニトリルゴム（以下、ＨＮＢＲと略記することがある）を目的に応じて使い分けることができる。
【００２４】
ニトリルゴム（Ａ）中のアクリロニトリル単位の含有量は１５〜５０質量％であることが好ましい。また、１，３−ブタジエン単位の含有量は水素添加されたものも含めて、残りの全部又は大部分を占める。本発明で用いられるニトリルゴム（Ａ）は、本発明の効果を阻害しない範囲であれば、他の共重合可能な単量体由来の構成単位を含んでいてもかまわない。例えば、カルボキシル基又はカルボン酸無水物基のような官能基を含むものであってもよい。
【００２５】
［導電性カーボンブラック（Ｂ）］
本発明で用いられる導電性カーボンブラック（Ｂ）は、ゴム成形品に対して導電性を付与するために配合されるものであり、これを用いることにより体積抵抗値の低いゴム成形品を得ることができる。導電性カーボンブラック（Ｂ）を含むゴム成形品を軸受のシールに用いることによって、ラジオノイズを効果的に抑制することができる。
【００２６】
導電性カーボンブラック（Ｂ）のＤＢＰ吸油量は、１５０ｍＬ／１００ｇ以上である。ここで、ＤＢＰ吸油量とは、カーボンブラック１００ｇが吸収可能なフタル酸ジブチル（ＤＢＰ）の量（ｍＬ）を示すものである（ＪＩＳ Ｋ６２１７−４に準拠）。この値は、アグリゲートやアグロメートの構造が発達しているほど大きくなる。そして、導電性に優れたカーボンブラックは、大きいＤＢＰ吸油量を有している。
【００２７】
ＤＢＰ吸油量が１５０ｍＬ／１００ｇ以上の導電性カーボンブラック（Ｂ）を用いることによって、体積抵抗値の低いゴム成形品を得ることができる。より優れた導電性を得るためには、導電性カーボンブラック（Ｂ）のＤＢＰ吸油量は２００ｍＬ／１００ｇ以上であることが好ましく、３００ｍＬ／１００ｇ以上であることがより好ましい。一方、カーボンブラック（Ｂ）のＤＢＰ吸油量は、通常１０００ｍＬ／１００ｇ以下である。ＤＢＰ吸油量が１０００ｍＬ／１００ｇを超えると、ゴム組成物の流動性が悪化するおそれがある。ＤＢＰ吸油量は８００ｍＬ／１００ｇ以下であることが好ましく、６００ｍＬ／１００ｇ以下であることがより好ましい。より優れた導電性を得るためには、カーボンブラック（Ｂ）の平均一次粒子径が小さいことが好ましく、１０〜５０ｎｍであることが好ましい。
【００２８】
導電性カーボンブラック（Ｂ）の配合量は、ニトリルゴム（Ａ）１００質量部に対して１〜３０質量部である。カーボンブラック（Ｂ）の配合量が１質量部未満の場合、得られる成形品の導電性が不十分となる。カーボンブラック（Ｂ）の配合量は２質量部以上であることが好ましく、４質量部以上であることがより好ましい。一方、カーボンブラック（Ｂ）の配合量が３０質量部を超えると、成形性が悪化する。カーボンブラック（Ｂ）の配合量は２０質量部以下であることが好ましい。
【００２９】
本発明で用いる導電性カーボンブラック（Ｂ）の種類は特に限定されず、ＤＢＰ吸油量が上記の範囲のものであって、得られる成形品の体積抵抗値が一定以下の値になるものであればよい。具体的には、ケッチェンブラック、アセチレンブラック、キャボット社製「Vulcan XC-72」、コロンビアン・インターナショナル社製「Conductex 7055 Ultra」、エボニック・デグッサ社製「Printex XE2 B」などが挙げられる。中でも、流動性を悪化させずに導電性を付与できる点からケッチェンブラックが好ましい。ケッチェンブラックは、ライオン株式会社から市販されている導電性カーボンブラックであり、アグリゲートやアグロメートの構造が高度に発達するとともに、一次粒子が中空構造になっており、少量の添加によって導電性を付与することができる。
【００３０】
［シリカ（Ｃ）］
本発明で用いるシリカ（Ｃ）は表面がシリル化されたシリカである。ここで、シリル化されたシリカ（Ｃ）とは、シリカ表面のシラノール基（Ｓｉ−ＯＨ）の水素原子がケイ素原子で置換され、当該ケイ素原子に有機基が結合したものである。当該有機基としては、置換基を有してもよいアルキル基、置換基を有してもよいアリール基、置換基を有してもよい（ポリ）シロキサン基などが例示される。このようなシリカ（Ｃ）は、シリカと有機ケイ素化合物とを反応させることで得ることができる。シリカと有機ケイ素化合物とを反応させることで、シリカ表面のシラノール基の水素原子がケイ素原子に置換されて、表面がシリル化されたシリカ（Ｃ）を得ることができる。このとき用いられるシリカは、表面にシラノール基を有するものであれば特に限定されず、ヒュームドシリカ等の乾式法シリカ、沈殿シリカ等の湿式法シリカが挙げられる。
【００３１】
また、有機ケイ素化合物としては、シリカ表面をシリル化することのできるものであれば特に限定されない。このような有機ケイ素化合物としては、ジメチルシリコーン、メチルフェニルシリコーン、メチルハイドロジェンシリコーンなどのシリコーン；デシルトリメトキシシランなどのアルコキシシラン；ヘキサメチルジシラザンなどのシラザン等が挙げられる。前記アルコキシシランとして、シランカップリング剤を用いることもできる。
【００３２】
このようにして得られたシリカ（Ｃ）の表面は疎水性であり、シリカ（Ｃ）のＤＢＡ値が５０ｍｍｏｌ／ｋｇ（０．０５ｍｏｌ／ｋｇ）以下であることが好ましい。ＤＢＡ値とは、シリカ表面の水酸基に吸着されるジ−ｎ−ブチルアミン（ＤＢＡ）の量を示したものであり、１ｋｇのシリカに吸着されるＤＢＡのミリｍｏｌ数で表される。そのため、ＤＢＡ値が小さいほど表面のより多くの水酸基がシリル化されていることを示していて、その結果シリカ表面が疎水化されている。ＤＢＡ値が５０ｍｍｏｌ／ｋｇ以下のシリカ（Ｄ）を用いることにより耐候性に優れたゴム成形品を得ることができる。ＤＢＡ値は、３０ｍｍｏｌ／ｋｇ以下であることがより好ましく、１５ｍｍｏｌ／ｋｇ以下であることがさらに好ましい。また、コールカウンターで測定した、シリカ（Ｃ）の平均粒径は、通常１〜１００μｍである。
【００３３】
シリカ（Ｃ）の配合量は、ニトリルゴム（Ａ）１００質量部に対して５〜６０質量部である。シリカ（Ｃ）の配合量が５質量部未満の場合、シリカ（Ｃ）を添加する効果が不十分となる。シリカ（Ｃ）の配合量は１０質量部以上であることが好ましい。一方、シリカ（Ｃ）の配合量が６０質量部を超えると、成形性が悪化する。シリカ（Ｃ）の配合量は５０質量部以下であることが好ましい。
【００３４】
［カーボンブラック（Ｄ）］
本発明において、ゴム成形品の引張強さを向上させる観点から、前記ゴム組成物が、ＤＢＰ吸油量が３０ｍＬ／１００ｇ以上１５０ｍＬ／１００ｇ未満のカーボンブラック（Ｄ）２〜５０質量部をさらに含有することが好ましい。以下、カーボンブラック（Ｄ）について説明する。
【００３５】
本発明で用いるカーボンブラック（Ｄ）は、ＤＢＰ吸油量が３０ｍＬ／１００ｇ以上１５０ｍＬ／１００ｇ未満のものが好ましい。このカーボンブラック（Ｄ）は、導電性カーボンブラック（Ｂ）ほどアグリゲートやアグロメートの構造が発達していないものであり、一般的なゴム組成物に配合されるカーボンブラックの大半がこれに含まれる。
【００３６】
ＤＢＰ吸油量が１５０ｍＬ／１００ｇ以上のカーボンブラック（Ｄ）を用いると、成形性が悪化する場合があるし、原料コストも上昇するおそれがある。カーボンブラック（Ｄ）のＤＢＰ吸油量は、１３０ｍＬ／１００ｇ以下であることがより好ましい。一方、カーボンブラック（Ｃ）のＤＢＰ吸油量は、５０ｍＬ／１００ｇ以上であることがより好ましい。
【００３７】
本発明で用いるカーボンブラック（Ｄ）の種類は特に限定されず、ＤＢＰ吸油量が上記の範囲のものであればよい。具体的には、ＦＥＦ、ＳＲＦ、ＳＡＦ、ＩＳＡＦ、ＨＡＦ、ＭＡＦ、ＧＰＦ、ＦＴ、ＭＴ等を用いることができ、性能とコストのバランスの点からＦＥＦ、ＳＲＦが好適である。カーボンブラック（Ｄ）として、２種類以上のものを組み合わせて用いても良い。
【００３８】
カーボンブラック（Ｄ）の配合量は、ニトリルゴム（Ａ）１００質量部に対して２〜５０質量部であることが好ましい。カーボンブラック（Ｄ）の配合量が２質量部未満の場合、硬度が不十分になるおそれがある。カーボンブラック（Ｄ）の配合量は５質量部以上であることが好ましい。一方、カーボンブラック（Ｄ）の配合量が５０質量部を超えると、成形性が悪化するおそれがある。カーボンブラック（Ｄ）の配合量は４０質量部以下であることが好ましい。カーボンブラック（Ｄ）の平均一次粒子径は、通常１０〜２００ｎｍである。
【００３９】
上記ゴム組成物は、本発明の効果が阻害されない範囲において、ニトリルゴム（Ａ）、導電性カーボンブラック（Ｂ）、表面がシリル化されたクレー（Ｃ）以外の他の成分を含んでいてもかまわない。他の成分としては、上記のカーボンブラック（Ｄ）の他に、加硫剤、加硫助剤、加硫促進剤、加硫遅延剤、接着剤、受酸剤、着色剤、フィラー、可塑剤、加工助剤、老化防止剤など、各種の添加剤が挙げられる。
【００４０】
本発明のゴム成形品の製造方法は特に限定されないが、好適な製造方法として以下の方法（１）と方法（２）が挙げられる。まず、方法（１）について説明する。
【００４１】
［方法（１）］
方法（１）は、ニトリルゴム（Ａ）、導電性カーボンブラック（Ｂ）、シリル化されたシリカ（Ｃ）及び加硫剤（Ｅ）を混練してゴム組成物を得る混練工程と、上記ゴム組成物を加硫する加硫工程とを備える方法である。
【００４２】
方法（１）において、ニトリルゴム（Ａ）及び導電性カーボンブラック（Ｂ）及び表面がシリル化されたシリカ（Ｃ）は上記したものを用いることができ、これらの配合量も上記した量とすることができる。上記混練工程において、本発明の効果が阻害されない範囲であれば、上記の通り、ニトリルゴム（Ａ）、導電性カーボンブラック（Ｂ）及び表面がシリル化されたシリカ（Ｃ）以外のものを加えることができる。ゴム成形品の引張強さを向上させる観点から、さらにカーボンブラック（Ｄ）を混練してゴム組成物を得ることが好ましい。カーボンブラック（Ｄ）は前述のものを用いることができ、配合量も前述の量とすることができる。
【００４３】
混練工程において上記成分を混合する方法は特に限定されず、オープンロール、ニーダ、バンバリーミキサ、インターミキサ、押出機などを用いて混練することができる。中でも、オープンロール又はニーダを用いて混練することが好ましい。混練時の温度は２０〜１２０℃とすることが好ましい。
【００４４】
こうして得られたゴム組成物を成形して、次の加硫工程で加硫することによって、本発明のゴム成形品が得られる。
【００４５】
ゴム組成物の成形方法としては、射出成形、押出成形、圧縮成形、ロール成形などが挙げられる。中でも射出成形と圧縮成形が好適である。このとき、予め成形した後に加硫させてもよいし、成形と同時に加硫させてもよい。また、成形と同時に加硫させ、その後さらに二次加硫させてもよい。加硫温度は、通常１５０〜２００℃であることが好ましい。加硫時間は、通常５〜６０分である。加硫させるための加熱方法としては、圧縮加熱、スチーム加熱、オーブン加熱、熱風加熱などのゴムの加硫に用いられる一般的な方法が用いられる。
【００４６】
また、ゴム成形品の形状や寸法などによっては、表面が加硫していても内部まで十分に加硫していない場合があるので、さらに加熱して二次加硫を行ってもよい。
【００４７】
加硫の方法は特に限定されず、硫黄加硫、過酸化物加硫、アミン加硫などが挙げられる。硫黄加硫する際の加硫剤としては、硫黄や硫黄含有化合物が用いられる。また、過酸化物加硫する際の加硫剤としては有機過酸化物が用いられる。このとき用いられる加硫剤（Ｅ）の量はニトリルゴム（Ａ）１００質量部に対して通常０．１〜１０質量部である。
【００４８】
次に方法（２）について説明する。
［方法（２）］
方法（２）は、ニトリルゴム（Ａ）、導電性カーボンブラック（Ｂ）、シリル化されていないシリカ（Ｆ）、有機ケイ素化合物（Ｇ）及び加硫剤（Ｅ）を混練してゴム組成物を得る混練工程と、上記ゴム組成物を加硫する加硫工程とを備える方法である。
【００４９】
方法（２）において、方法（１）と異なる点は、表面がシリル化されたシリカ（Ｃ）を加えて混練するのではなく、シリル化されていないシリカ（Ｆ）と有機ケイ素化合物（Ｇ）を加えて、混練工程において当該シリカ（Ｆ）の表面をシリル化する点である。シリカ（Ｆ）と有機ケイ素化合物（Ｇ）とを混練すると、シリカ（Ｆ）表面のシラノール基の水素原子がケイ素原子に置換されて、表面がシリル化されたシリカを得ることができる。すなわち上記のシリカ（Ｃ）と同じものが混練工程において生成するということである。このとき用いられるシリカ（Ｆ）は、表面にシラノール基を有するものであれば特に限定されず、ヒュームドシリカ等の乾式法シリカ、沈殿シリカ等の湿式法シリカが挙げられる。シリカ（Ｆ）のＤＢＡ値は、通常１００ｍｍｏｌ／ｋｇ以上である。有機ケイ素化合物（Ｇ）は上記したものを用いることができる。
【００５０】
有機ケイ素化合物（Ｇ）の量は、シリカ（Ｆ）の表面をシリル化することのできる量であれば特に限定されない。しかしながら、有機ケイ素化合物（Ｇ）の量が多すぎるとゴム組成物の流動性が低下し、引張強さや伸び等のゴム物性が悪化するおそれがある。かかる観点から、有機ケイ素化合物（Ｇ）の量は、シリカ（Ｆ）１００質量部に対して５０質量部以下であることが好ましく、３０質量部以下であることがより好ましい。一方、有機ケイ素化合物（Ｇ）の量が少なすぎるとシリカ（Ｆ）の表面をシリル化することができないおそれがある。かかる観点から、有機ケイ素化合物（Ｇ）の量は、シリカ（Ｆ）１００質量部に対して０．５質量部以上であることが好ましく、２質量部以上であることがより好ましい。シリカ（Ｆ）の量は上記したシリカ（Ｃ）の量と同じにすることができる。
【００５１】
また、方法（２）においてもゴム成形品の引張強さを向上させる観点から、さらにカーボンブラック（Ｄ）を混練してゴム組成物を得ることが好ましい。カーボンブラック（Ｄ）は前述のものを用いることができ、配合量も前述の量とすることができる。
【００５２】
こうして得られたゴム組成物を成形して、次の加硫工程で加硫することによって、本発明のゴム成形品が得られる。加硫工程は方法（１）で説明した工程と同様である。
【００５３】
方法（１）及び方法（２）のうち、得られるゴム成形品の性能を重視する場合には方法（１）が好適であり、製造コストを重視する場合には方法（２）が好適である。
【００５４】
こうして得られるゴム成形品の体積抵抗値は１×１０５Ω・ｃｍ以下であることが好ましい。体積抵抗値が１×１０５Ω・ｃｍを超える場合、ゴム成形品をシールに用いたとき、ラジオノイズを効果的に抑制することができないおそれがある。体積抵抗値は１×１０４Ω・ｃｍ以下であることがより好ましい。一方、体積抵抗値は通常１０Ω・ｃｍ以上である。体積抵抗値が１０Ω・ｃｍよりも小さい場合、泥水等が電気分解によってアルカリ性に変化する割合が大きくなるため、ゴム成形品が膨潤するおそれがある。ここでいう体積抵抗値とは、ＪＩＳ Ｃ２１３９に準拠したホイートストンブリッジ法により測定して得られる値である。
【００５５】
水滴滴下から４０分後のゴム成形品表面の水接触角は４０°以上であることが好ましい。水接触角が大きいことによって、電気分解で生じたアルカリ性水溶液に濡れにくくなるので、ゴム成形品が膨潤したり変形したりするのを防止でき、耐侯性が良好になる。水接触角は５０°以上であることがより好ましい。
【００５６】
本発明の好適な実施態様は、本発明のゴム成形品と金属部材とが接着している部品であり、より好適な実施態様は、本発明のゴム成形品と芯金とからなるシール部材である。本発明のゴム成形品は導電性を有しているため、ゴム成形品と芯金との間で電池を形成し、接触する水溶液を電気分解してアルカリ性水溶液を生じるおそれがある。本発明のゴム成形品は、このようなアルカリ性水溶液によってゴム成形品が膨潤したり変形したりするのを抑制することができるので、金属と接触する態様の際に特に有効である。
【００５７】
ここで、本発明のシール部材の一例を示す。図１は、本発明のシール部材２Ａを用いた軸受１の例の一部を示す図（断面図）である。図１に示す軸受１は、シール部材２Ａが備わっている。そして、このシール部材２Ａは、芯金３Ａと、当該芯金３Ａに接着したゴム成形品４Ａとを備えている。また、ゴム成形品４Ａはリップ部５ａ〜ｃを有している。このような軸受１は、ゴム成形品４Ａと外輪６との間（７で示した箇所）に泥水等が溜まりやすい。また、ゴム成形品４Ａとハブ輪８との間（９で示した箇所）に泥水等が溜まることもある。その結果、ゴム成形品４Ａと外輪６との間や、ゴム成形品４Ａとハブ輪８との間に電位差が生じ泥水が電気分解されアルカリ性水溶液が生じる。そして、このことが原因で成形品４Ａが膨潤し変形し芯金３Ａが腐食する。しかしながら、本発明のゴム成形品４Ａを用いればアルカリ性水溶液によってゴム成形品４Ａが膨潤したり変形したりすることがなく、芯金３Ａも腐食することがない。
【００５８】
本発明の特に好適な用途は、転がり軸受用のシールである。軸受は車外に搭載されるものであるため、泥水や雨水に曝される。また、道路には、凍結防止剤として塩化ナトリウムや融雪剤として塩化カルシウムが散布される。そのため塩化ナトリウムや塩化カルシウムを含む泥水や雨水がシールに付着することがあり、このことが原因で導電性ゴムが膨潤し変形し芯金が腐食するという問題を生じる。したがって、この問題を抑制できて耐侯性に優れる本発明のゴム成形品が特に好適に用いられる用途である。
【００５９】
シール部材の製造方法は特に限定されず、金型に芯金と本発明におけるゴム組成物とを充填してプレスする方法が挙げられる。これにより芯金の表面にゴム成形品が被覆されたシール部材を得ることができる。
【００６０】
このとき用いられる芯金としては、鉄、アルミニウム等からなる金属板又はこれらの合金板が挙げられる。これらの芯金は、めっきなどの表面処理が施されたものであってもかまわない。例えばＪＩＳ Ｇ３３１３で示されるＳＥＣＣ、ＪＩＳ Ｇ４３０５で示されるＳＵＳ３０１、ＪＩＳ Ｇ３１４１で示されるＳＰＣＣなどが挙げられる。ゴム成形品と芯金との密着性を向上させる観点から、芯金は、その表面に接着剤が塗布されたものであってもかまわない。接着剤としてはフェノール系接着剤、エポキシ系接着剤、シランカップリング剤などが挙げられる。
【００６１】
芯金の形状は特に限定されないが通常リング状である。また、芯金の厚さ及びゴム成形品の厚さは特に限定されず、転がり軸受の大きさなどに応じて適宜設定することができる。
【実施例】
【００６２】
以下の実施例で使用した原料は以下の通りである。
【００６３】
・ニトリルゴム（ＮＢＲ）
株式会社日本ゼオン社製「Ｎｉｐｏｌ １０４２」
（アクリロニトリル含有量３３．５％、ムーニー粘度（ＭＬ１＋１０、１００℃）７７．５）
・導電性カーボンブラック
ライオン株式会社製「ケッチェンブラック ＥＣ−６００ＪＤ」
ＤＢＰ吸油量：４９５ｃｍ３／１００ｇ
・ＦＥＦカーボン
東海カーボン株式会社製のＦＥＦ（Fast Extruding Furnace）カーボン「シーストＳＯ」
ＤＢＰ吸油量：１１５ｃｍ３／１００ｇ
【００６４】
・シリカＡ
東ソー・シリカ株式会社製の疎水性シリカ「Ｎｉｐｓｉｌ ＳＳ−９５」（平均粒径：３．０μｍ、ＢＥＴ比表面積：３０ｍ２／ｇ、ＤＢＡ値：５ｍｍｏｌ／ｋｇ）。上記「Ｎｉｐｓｉｌ ＳＳ−９５」は含水ケイ酸に有機ケイ素化合物を反応させてシリカ表面のシラノール基の水素原子をケイ素原子で置換したものである。
・シリカＢ
東ソー・シリカ株式会社製のシリカ「Ｎｉｐｓｉｌ ＶＮ３」（平均粒径：２０．０μｍ、ＢＥＴ比表面積：２１０ｍ２／ｇ、ＤＢＡ値：２９０ｍｍｏｌ／ｋｇ）
・デシルトリメトキシシラン
信越化学工業株式会社製「ＫＢＭ−３１０３Ｃ」
・クレー
バーゲス・ピグメント社製のシラン処理されていないクレー「オプチホワイトＰ」
ｐＨ：４．０、平均粒径：１．４μｍ
【００６５】
・ステアリン酸（滑剤）
日油株式会社製「ステアリン酸 さくら」
・酸化亜鉛
ハクスイテック株式会社製「酸化亜鉛１種」
・可塑剤
株式会社ＡＤＥＫＡ製のアジピン酸エーテルエステル系可塑剤「アデカサイザー ＲＳ−１０７」
・加硫促進剤（ＭＢＴＳ）
三新化学工業株式会社製の２，２’−ジベンゾチアゾリルジスルフィド（ＭＢＴＳ）「サンセラーＤＭ」
・加硫促進剤（ＴＥＴＤ）
三新化学工業株式会社製のテトラエチルチウラムジスルフィド（ＴＥＴＤ）「サンセラーＴＥＴ−Ｇ」
・硫黄
細井化学工業株式会社製「微粉硫黄５００ｍｅｓｈ」
【００６６】
実施例１
（加硫ゴムシートの作製）
以下に示す組成の混合物を、オープンロールを用いて温度４０℃で６０分間混練し、厚さ２．０〜３．０ｍｍの未加硫ゴムシートを作製した。そして、得られた未加硫ゴムシートを１５０℃で１０分間プレス加硫して縦（長辺）２０ｍｍ×横（短辺）１５ｍｍ×厚さ２ｍｍの加硫ゴムシートを得た（以下、ゴムシートと略記することがある）。
・ＮＢＲ：１００質量部
・導電性カーボンブラック：８質量部
・シリカＡ：３０質量部
・ステアリン酸：１質量部
・酸化亜鉛：５質量部
・可塑剤：１０質量部
・加硫促進剤（ＭＢＴＳ）：２質量部
・加硫促進剤（ＴＥＴＤ）：１．５質量部
・硫黄１．５質量部
【００６７】
（シール部材の作製）
オープンロールを用いて、上記「加硫ゴムシートの作製」と同様にして、未加硫ゴムシートを得た。次に、リング状の金型を用意して、その中に芯金（冷間圧延鋼板）を入れた。そして、芯金の上に、得られた未加硫ゴムシートを載せ、１５０℃、１０分、１５０ｋｇｆ／ｃｍ２でプレスして加硫成形を行った。このようにしてリング状の芯金の表面がゴム成形品で被覆されたシール部材を得た。得られたシール部材２Ｂは、図２に示すように、芯金３Ａと、当該芯金３Ｂに接着したゴム成形品４Ｂとを備えている。また、芯金３Ｂの表面の一部は外部に露出していて、ゴム成形品４Ｂはリップ部５ｄ〜ｆを有している。なお、このシール部材は、転がり軸受に装着可能である。
【００６８】
［評価］
（引張試験）
ＪＩＳ Ｋ６２５１に準拠して引張試験を行った。得られた未架橋ゴムシートを用い１８０℃で３分間プレスして架橋させて厚さ２ｍｍの架橋ゴムシートを得た。得られた架橋ゴムシートを打ち抜いて得られた、ダンベル状３号形の試験片を用い、２３℃、相対湿度５０％において、引張速度５００ｍｍ／分の引張速度で、引張強さ（ＭＰａ）と伸び（％）を測定した。その結果、引張強さは１４．３ＭＰａであり、伸びは４００％であった。これらの結果を表１に示す。
【００６９】
（体積抵抗値の測定）
ＪＩＳ Ｃ２１３９に準拠したホイートストンブリッジ法により、得られたゴムシートの体積抵抗値を測定した。結果を表１に示す。
【００７０】
（接触角の測定）
得られたゴムシートの表面に蒸留水を１５μＬ滴下した後、室温にて４０分間放置した。そして、メイワフォーシス社製接触角測定装置（ＣＣＤカメラ）「Ｐ−３００」を用いて、液滴法による蒸留水に対する静的接触角を測定した。結果を表１に示す。
【００７１】
（塩水浸漬試験）
得られたシール部材を、０．５質量％の塩化ナトリウム水溶液に室温にて４８時間浸漬した。そして、シール部材を塩化ナトリウム水溶液から取り出し、以下の方法で評価した。
【００７２】
・芯金の錆
芯金が露出している部分を目視にて観察して以下の基準で評価した。結果を表１に示す。
Ａ：芯金に錆は殆ど発生していなかった
Ｂ：芯金に錆が少し発生していた
Ｃ：芯金に錆が多く発生していた
【００７３】
・ゴム成形品の変形
芯金を被覆しているゴム成形品を目視にて観察して以下の基準で評価した。結果を表１に示す。
Ａ：変形は確認できなかった
Ｂ：わずかに変形していた
Ｃ：大きく変形していた
【００７４】
実施例２及び比較例１〜３
上記「加硫ゴムシートの作製」及び「シール部材の作製」において、成分の種類及び量を表１に示すように変更した以外は実施例１と同様にしてゴムシート及びシール部材を得た。そして、実施例１と同様の評価を行った。結果を表１に示す。
【００７５】
【表１】
0006713678.tif 000002
【符号の説明】
【００７６】
１  軸受
２Ａ、２Ｂ  シール部材
３Ａ、３Ｂ  芯金
４Ａ、４Ｂ  ゴム成形品
５ａ〜５ｆ  リップ部
６  外輪
８  ハブ輪
【図１】
0006713678.tif 000003
【図２】
0006713678.tif 000004